(57)【要約】【課題】生産性を損なうことなく、小粒径化、高耐久性、及びオイルレス性を達成した電子写真用トナーを提供すること。【解決手段】結着樹脂、７０〜１００℃の融点を有する離型剤、及び着色剤を含む原料を溶融し、穴の開いたダイから押し出し、トナー相当径を有する糸状混練物を形成した後、切断又は粉砕することにより作製されたトナーであって、粉砕助剤として前記原料に、所定の低分子量熱可塑性樹脂を添加したことを特徴とする。【選択図】      図１
2011227515.tif 000002
【特許請求の範囲】
【請求項１】
結着樹脂、７０〜１００℃の融点を有する離型剤、及び着色剤を含む原料を溶融し、穴の開いたダイから押し出し、トナー相当径を有する糸状混練物を形成した後、糸状混練物を切断又は粉砕することにより製造されたトナーであって、粉砕助剤として前記原料に、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする電子写真用トナー。
【請求項２】
前記低分子量熱可塑性樹脂が、芳香族石油樹脂であることを特徴とする請求項１に記載の電子写真用トナー。
【請求項３】
前記離型剤は、カルナバワックスまたはフィッシャートロプシュワックスであることを特徴とする請求項１または２に記載の電子写真用トナー。
【請求項４】
前記結着樹脂の軟化点が、１１０〜１５０℃であることを特徴とする請求項１〜３のいずれかに記載の電子写真用トナー。
【請求項５】
前記結着樹脂がポリエステルであることを特徴とする請求項４に記載の電子写真用トナー。
【請求項６】
平均体積粒径が５〜７μｍであることを特徴とする請求項１〜５のいずれかに記載の電子写真用トナー。
【請求項７】
トナーを担持搬送するための弾性現像ローラと、該弾性現像ローラ上に前記トナーを薄層状に形成すべく該トナーの厚さを規制するためのトナー層規制部材とを備え、前記弾性現像ローラの搬送速度が１００ｍｍ／秒以上である現像装置に用いられる、請求項１〜６のいずれかに記載の電子写真用トナー。
【請求項８】
結着樹脂、７０〜１００℃の融点を有する離型剤、及び着色剤を含む原料を混合する混合工程と、
該混合工程により混合された混合物を溶融混練し、穴の開いたダイから押し出してトナー相当径を有する糸状混練物を形成する溶融混練押出工程と、
該溶融混練押出工程にて得られた糸状混練物を切断又は粉砕する粉砕工程と
を少なくとも具備する電子写真用トナーの製造方法であって、
前記混合工程の際に、粉砕助剤として、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする電子写真用トナーの製造方法。
【発明の詳細な説明】
【技術分野】
【０００１】
本発明は、電子写真用トナーに係り、特に、優れた耐久性を有し、小粒径化及びオイルレス化の可能な電子写真用トナーおよびその製造方法に関する。
【背景技術】
【０００２】
近年の電子写真方式では、高画質化、高速化、及びエコロジー性の要求が高い。トナーに求められる要件として、高画質化のためには小粒径化、高速化のためにはトナーの耐久性向上及び低温定着性、エコロジー性のためには定着ロールへのシリコーンオイルなどの離型剤の廃止（オイルレス化）が挙げられる。
【０００３】
これらの要求のうち、オイルレス化達成のためには、トナーにワックスを多量に含有させることが効果的であるが、ワックスを増量することで、粉砕トナーにおいては、粉砕界面にワックスが偏析し易くなり、結果として、トナーによる機内汚染、ドクターブレードへの融着などが生じ、耐久性が悪化する。ワックスの偏析は画質にも影響がある。
【０００４】
特に、トナーが小粒径（５〜７μｍ）になる程、比表面積が増えるため、ワックスの偏析の傾向は強くなる。また、小粒径化は、粉砕エネルギーが増大し、コストアップとなる。
【０００５】
トナーに内添される離型剤としては、従来、融点が１００〜１３０℃程度のポリエチレン（ＰＥ）やポリプロピレン（ＰＰ）が用いられてきたが、低温定着、オイルレス特性を満足するには、融点が１００℃以下の低融点の離型剤が有効であり、検討されている。しかしながら、低融点ワックスは、ＰＥやＰＰと比較し、耐久性の面で、不具合が出易い。
【０００６】
また、粉砕トナーと比較して、重合トナーでは、小粒径化、ワックスの高濃度添加に対しては非常に優位ではあるものの、材料選択の幅が狭く、カラートナーに好適なポリエステル樹脂を使用できないなどの問題がある。また、多大な設備投資が必要であることも問題である。
【０００７】
以上のように、トナーに要求される小粒径化、高耐久性、オイルレス化を同時に達成することは、従来の粉砕トナーでは、非常に困難であるのが現状である。トナー粒子を効率良く製造する方法として、原料を溶融し、穴の開いたダイより押出して繊維状の混練物を形成し、これを切断して微粒子を作製する方法がいくつか提案されている（例えば、特許文献１〜３参照）。
【０００８】
本発明者らは、この方法について試験を重ねた結果、原料を溶融し、穴の開いたダイより押出し、トナー径相当の繊維状の混練物を形成し、これを切断して微粒子を作製する方法で得られたトナーは、従来の例えば２軸押出機で混練し、粉砕することにより得たトナーと比較し、耐久性を損なうことなく、離型剤を増加できることを見出した。これにより、従来困難であった小粒径化、高耐久性、オイルレス化、高画質を同時に達成するトナーを提供することが可能となった。
【０００９】
しかしながら、融点が１００℃以下の低融点の離型剤を高濃度添加した場合、粉砕性が大きく悪化するという現象が生じた。これは、低融点の離型剤が高濃度で添加されることで、繊維化された混練物が軟化し、結果として、粉砕しにくくなったものと考えられる。
【先行技術文献】
【特許文献】
【００１０】
【特許文献１】特開平６−１３８７０４号公報
【特許文献２】特開平７−２４８６４８号公報
【特許文献３】特開２００４−３３２１３０号公報
【発明の概要】
【発明が解決しようとする課題】
【００１１】
本発明は、以上のような事情の下になされ、生産性を損なうことなく、小粒径化、高耐久性、オイルレス性、及び高画質を達成した電子写真用トナーを提供することを目的とする。
【課題を解決するための手段】
【００１２】
上記課題を解決するため、本発明の第１の態様は、結着樹脂、７０〜１００℃の融点を有する離型剤、及び着色剤を含む原料を溶融し、穴の開いたダイから押し出し、トナー相当径を有する糸状混練物を形成した後、切断又は粉砕することにより作製されたトナーであって、粉砕助剤として前記原料に、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする電子写真用トナーを提供する。
【００１３】
また、本発明の第２の態様は、結着樹脂、７０〜１００℃の融点を有する離型剤、及び着色剤を含む原料を混合する混合工程と、該混合工程により混合された混合物を溶融混練し、穴の開いたダイから押し出してトナー相当径を有する糸状混練物を形成する溶融混練押出工程と、該溶融混練押出工程にて得られた糸状混練物を切断又は粉砕する粉砕工程とを少なくとも具備する電子写真用トナーの製造方法であって、前記混合工程の際に、粉砕助剤として、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする電子写真用トナーの製造方法を提供する。
【００１４】
このような電子写真用トナーにおいて、低分子量の熱可塑性樹脂として、芳香族石油樹脂を用いることができる。
【００１５】
以上の本発明の電子写真用トナーにおいて、離型剤の具体例としては、カルナバワックスまたはフィッシャートロプシュワックスを挙げることができる。
【００１６】
また、結着樹脂としては、軟化点が１１０〜１５０℃であるものを用いることができる。結着樹脂の具体例としては、ポリエステルを用いることができる。
【００１７】
本発明の電子写真用トナーは、平均体積粒径が５〜７μｍであることが望ましい。
【００１８】
また、本発明の電子写真用トナーは、トナーを担持搬送するための弾性現像ローラと、該弾性現像ローラ上に前記トナーを薄層状に形成すべく該トナーの厚さを規制するためのトナー層規制部材とを備え、前記弾性現像ローラの搬送速度が１００ｍｍ／秒以上である現像装置に好適に用いることができる。
【発明の効果】
【００１９】
本発明によると、粉砕性が向上し、生産性を損なうことなく、小粒径化、高耐久性、オイルレス性、及び高画質を達成した電子写真用トナーが提供される。
【図面の簡単な説明】
【００２０】
【図１】本発明の一実施形態で用いた繊維状の混練物を得るための装置を示す図である。
【図２】本発明の一実施形態で用いた繊維状の混練物を粉砕するための装置を示す図である。
【図３】本発明の一実施形態で得たトナーを用いて画像形成をするための画像形成装置を示す図。
【発明を実施するための形態】
【００２１】
以下、発明を実施するための形態について説明する。
【００２２】
本発明の実施形態に係る電子写真用トナーは、結着樹脂、７０〜１００℃の融点を有する離型剤、及び着色剤等の内添剤を含む原料を溶融し、穴の開いたダイから押し出し、トナー相当径を有する糸状混練物を形成した後、糸状混練物を切断又は粉砕することにより作製されたトナーであって、粉砕助剤として、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする。
【００２３】
また、本発明の実施形態に係る電子写真用トナーの製造方法は、結着樹脂、７０〜１００℃の融点を有する離型剤、及び着色剤を含む原料を混合する混合工程と、該混合工程により混合された混合物を溶融混練し、穴の開いたダイから押し出してトナー相当径を有する糸状混練物を形成する溶融混練押出工程と、該溶融混練押出工程にて得られた糸状混練物を切断又は粉砕する粉砕工程とを少なくとも具備する電子写真用トナーの製造方法であって、前記混合工程の際に、粉砕助剤として、ＧＰＣにより測定された数平均分子量Ｍｎが６００〜２０００であり、軟化点が１００℃〜１６０℃であり、ガラス転移点Ｔｇが５５℃〜１００℃である低分子量熱可塑性樹脂を添加したことを特徴とする。
【００２４】
この低分子量熱可塑性樹脂は、一般に、ゴムなどのエラストマーに配合することにより、粘着性を付与するいわゆる粘着付与剤として使用されている。粘着付与剤は、天然系樹脂として、ロジン、変性ロジン、ロジンエステル、テルペン樹脂、変性テルペン樹脂、テルペンフェノール樹脂、水添テルペン樹脂、合成樹脂として、脂肪族石油樹脂、芳香族石油樹脂、共重合石油樹脂、脂環族系樹脂、クロマン・インデン樹脂、フェノール樹脂、キシレン樹脂などが挙げられる。
【００２５】
本発明の実施形態で用いる低分子量の熱可塑性樹脂は、上記粘着付与剤の中でも、分子量Ｍｎが６００〜２０００であり、軟化点が１００℃〜１６０℃であり、Ｔｇが５５℃〜１００℃の範囲のものである必要がある。分子量、軟化点、及びＴｇが上記範囲より低すぎると耐久性が悪化し、高すぎると、粉砕性改善の効果が薄れてしまう。また、軟化点については、原材料を溶融させる工程で、十分な溶融状態になる温度を選択する必要がある。
【００２６】
原料中にこのような低分子量の熱可塑性樹脂を添加することで、耐久性、低温定着性、オイルレス性、及び高画質を満足する優れたトナーを得ることができる。
【００２７】
低分子量の熱可塑性樹脂の配合量としては、原料配合中１〜５０質量％の範囲であり、５〜３０質量％がより好ましい。配合量が少な過ぎると、添加の効果を得ることができず、多すぎると、粉砕時の融着が起こり易い。
【００２８】
以上の本発明の実施形態に係るトナーに用いる結着樹脂としては、公知のものを含む広い範囲から選択することができる。具体的には、ポリスチレン、スチレン−アクリル酸エステル共重合体、スチレン−メタクリル酸共重合体、およびスチレン−ブタジエン共重合体などのスチレン系樹脂をはじめ、飽和ポリエステル樹脂、不飽和ポリエステル樹脂、エポキシ樹脂、フェノール樹脂、クマロン樹脂、キシレン樹脂、塩化ビニル樹脂、ポリオレフィン樹脂などが例示でき、これらの樹脂を二種類以上組み合わせて用いてもよい。なお、これらの樹脂のうち、ポリエステル系樹脂が好ましい。
【００２９】
離型剤としては、低分子量ポリエチレン、低分子量ポリプロピレン、パラフィン等の極性の低いもの或いはカルナバワックス、エステル系等の極性の高いものを挙げることが出来る。また、エマルジョンタイプのカルボキシル基変性ポリオレフィンとして、エチレン、プロピレン、ブテン−１、ペンテン−１等のオレフィン単位を骨格としてカルボキシル基を有するように変性され、かつアンモニアまたはアミンでカルボキシル基の少なくとも一部が中和されたポリエチレンワックス、ポリプロピレンワックス等を使用することも可能である。これらのワックスのうち、カルナバワックスが好ましい。
【００３０】
図１は、本発明の第１及び第２の実施形態に係る電子写真用トナーを得るための糸状の混練物を製造する装置を概略的に示す図である。図１において、ホッパー１に投入された原料２は、押出機３で溶融混練され、ダイ４に供給される。ダイ４は紡糸口４ａと熱風吐出口４ｂとを備える。ダイ４に供給された溶融混練物５は、熱風吐出口４ｂからの熱風とともに紡糸口４ａから吐出され、その結果、糸状の混練物６が形成される。
【００３１】
ダイ４の内径は、例えば１００μｍであり、原料供給量、吐出圧力、及び熱風温度を変化させることにより、糸状混練物６の径を６〜７μｍに調整することが出来る。
【００３２】
ダイ４の出口では、糸状混練物６に冷風を吹き付けることにより、糸状混練物同士が融着することなく、糸状混練物６を安定して得ることが出来る。
【００３３】
次に、このようにして得た糸状混練物は、コンベア７により輸送され、図示しない切断機又は粉砕機により切断又は粉砕され、更に分級されて、本発明の一実施形態に係る電子写真用トナーが得られる。なお、粉砕の際には、糸状混練物は既にトナー粒径に相当する断面径を有しているため、通常の粉砕トナーを製造する場合よりも粉砕エネルギーを低く抑えることが出来る。また、微粉の発生が少なく、収率及び生産性が向上する。
【００３４】
なお、繊維状の混練物を得る方法としては、以上説明した方法以外にも、溶融紡糸装置のような装置を用いて穴の開いたダイより押し出された繊維を延伸する方法などがある。
【００３５】
繊維状の混練物を粉砕する方法としては、図２に示すよう微粒子製造装置を用いることができる。図２に示す微粒子製造装置は、糸状混練物６を所定の長さに切断し、微粒子を製造する微粒子製造装置であって、糸状混練物６を一定の間隔で連続して切断する切断部１１と、糸状混練物６を所定の速度で切断部１１へ送る搬送部１２と、切断部１１において糸状混練物６の搬送方向に沿った気流を作り出す排気部１４とを備えるものである。
【００３６】
図３は、以上説明した本発明の実施形態に係る電子写真用トナーを用いて画像形成をするための画像形成装置を示す。
【００３７】
図３に示す画像形成装置は、現像装置２１と感光体ドラム２２とを備えている。現像装置２１は、内部にトナーを収容するトナーホッパー２３、トナーを供給する供給ロール２４、供給ロール２４から供給されたトナーを感光体ドラム２２に付与し、感光体ドラム２２の表面の静電潜像を現像する弾性体からなる現像ローラ２５、この現像ローラ２５に摺接して、現像ローラ２５表面のトナー層の厚さを規制するドクターブレード２６を具備している。感光体ドラム２２の周囲には、感光体ドラム２２の表面を一様に帯電する帯電ロール２７、帯電した感光体ドラム２２の表面に原稿像を露光して、静電潜像を形成するＬＥＤ２８が配置されている。
【００３８】
感光体ドラム２２の下部には、転写ベルト２９が感光体ドラム２２の回転とともに走行しており、転写シート３０により感光体ドラム２２と接触して、現像されたトナー像は、用紙３１に転写される。なお、転写後も感光体ドラム２２の表面に残留する、転写されなかったトナーは、クリーニングブレード３２により除去される。
【００３９】
以上のように構成される画像形成装置に上述した本実施形態に係るトナーを実装し、弾性現像ローラの搬送速度を１００ｍｍ／秒以上の高速で動作させた場合、ブレード上にトナーが融着したり、画像の均一性が劣化することはなく、優れた耐久性、高画質化が達成される。
【００４０】
以下、本発明の実施例と比較例を示し、本発明についてより具体的に説明する。
【００４１】
各例で用いた試験方法は、下記の通りである。
【００４２】
試験１−耐久性
非磁性一成分現像装置「カシオページプレストＮ−５」（カシオ計算機（株）製：カラープリンタ毎分２９枚（Ａ４横）機）にトナーを実装し、通常環境（２５℃、５０％ＲＨ）において、普通紙（ＸＥＲＯＸ−Ｐ紙Ａ４サイズ）を用いて５％印字画像を１０，０００枚連続印字した後、ベタ画像を印字し、画像の劣化を評価した。同時にドクターブレードを取り外し、ブレード上のトナーの融着状態を観察した。
【００４３】
（評価基準）
◎：画像劣化は見られず、ドクターブレード上のトナーの融着も確認されない。
【００４４】
○：画像劣化は見られず、実用上の問題はないが、ドクターブレード上にトナーの融着が認められる。
【００４５】
×：画像劣化が見られ、実用上問題あり。ドクターブレード上にトナーの融着が発生した。
【００４６】
試験２−低温定着性
試験１と同様の装置の定着器部分の温度を可変できるように改造し、定着試験器とする。試験例１と同様の装置で未定着画像を得た後、定着試験器にて定着温度１３０〜２００℃の範囲で１０℃毎に温度を可変し、未定着画像を定着させた際の非オフセット領域を測定し、低温定着特性とした。ここでいう定着温度とは、２本ある定着ロールの上の方の設定温度であり、下の定着ロールは設定温度を（上ロール−２０℃）とした。画像パターンはベタ印字とし、用紙はＸＥＲＯＸ Ｐ紙Ａ４サイズ（重量６４ｇ／ｍ2 ）で行った。
【００４７】
（評価基準）
◎：最低定着温度が１４０℃未満である。
【００４８】
○：最低定着温度が１４０℃以上、１５０℃未満である。
【００４９】
×：最低定着温度が１５０℃以上である。
【００５０】
試験３−オイルレス特性
試験１と同様の装置を用い、定着器部分のオイル塗布ローラーを外す。用紙としてはＡ４サイズ（ゼロックス−Ｐ紙）を使用し、ベタ画像を印字して、定着性を判断した。プロセス速度は１２９．３ｍｍ／ｓｅｃ、定着温度は１５０℃で行った。
【００５１】
（評価基準）
◎：オフセットの発生がない。
【００５２】
○：オフセットの発生は軽微であり、実用上問題ないレベル。
【００５３】
×：オフセットの発生が認められ、実用上問題のあるレベル。
【００５４】
試験４−画質
非磁性一成分現像装置「カシオページプレストＮ−５」（カシオ計算機（株）製：カラープリンタ毎分２９枚（Ａ４横）機）にトナーを実装し、通常環境（２５℃、５０％ＲＨ）において、普通紙（ＸＥＲＯＸ−Ｐ紙Ａ４サイズ）を用いて５％印字画像を１０，０００枚連続印字した後、ハーフトーン画像を印字し、画像の均一性を評価した。
【００５５】
（評価基準）
◎：濃度ムラがなく、均一なハーフトーン画像である。
【００５６】
○：若干濃度ムラが見られるものの、実用上問題のないレベル。
【００５７】
×：濃度ムラが見られ、実用上問題のあるレベル。
【００５８】
試験５−粉砕性
粉砕分級工程において、粉砕圧力を０．８ＭＰａと固定し、平均粒径６．６μｍ、粒径１０μｍ以上の粒子の体積％が０．３％以下になるように、供給量を調整し、そのときの原料供給量を測定し、評価基準に従い、評価した。
【００５９】
（評価基準）
◎：供給量が１０ｋｇ／ｈ以上
○：供給量が５〜１０ｋｇ
×：供給量が５ｋｇ／ｈ未満
【００６０】
試験６−軟化点の測定
フローテスター（島津製作所（株）製、ＣＦＴ−５００Ｄ）を用い、１ｇの試料について、下記の条件で、１／２法により試料の半分が流出した温度を軟化点とした。
【００６１】
昇温速度：６℃／分
荷重：２０ｋｇ
ノズル：直径１ｍｍ、長さ１ｍｍ
【００６２】
試験７−ガラス転移点（Ｔｇ）の測定
示差走査熱量計（島津製作所（株）製：ＤＳＣ−６０）を用いて測定する。８ｍｇの試料を１０℃／分で２００℃まで昇温し、降温速度１０℃／分で３５℃まで冷却した後、再度１０℃／分で２００℃まで昇温する。２回目の昇温時において、転移により得られる曲線部分の２つの接線の交点をガラス転移点とした。
【００６３】
試験８−粒径の測定
ビーカーに、少量のトナー、精製水、及び界面活性剤を入れ、超音波洗浄器にて分散した溶液試料に対し、マルチサイザーII（コールター社製）を用いて、トナーの粒径を測定した。アパーチャーは１００μｍとし、カウントは５０，０００個で行い、体積平均粒径を得た。
【００６４】
試験９−分子量測定
分子量Ｍｎは、分子量既知のポリスチレン試料によって作成した検量線を標準としてＧＰＣ（ゲルパーミエーションクロマトグラフィー）にて測定される数平均分子量である。
【００６５】
実施例１
内添剤として、着色剤Ｃ．Ｉピグメントレッド５７：１を４重量部、荷電制御剤「Ｅ−８４」（オリエント化学（株）製：サルチル酸系金属錯体）を１重量部、離型剤「カルナバワックス１号粉末」（（株）加藤洋行輸入品）を５重量部、低分子量熱可塑性樹脂として、「ＦＴＲ−２１４０」（三井化学（株）製：芳香族系石油樹脂）を１０重量部、更に、結着樹脂として軟化点１３７℃のポリエステル樹脂を全体が１００重量部になるように計量し、内添剤と結着樹脂をヘンシェルミキサー（三井鉱山（株）製）を用いて混合した。
【００６６】
続いて混合物を溶融混練し、穴の開いたダイより押出し、トナー相当径の繊維状の混練物を得た後、粉砕分級して微粒子を作製した。得られた微粒子の平均粒径は、６．６μｍであった。
【００６７】
ここで、粉砕前の繊維状の混練物は、そのまま回収した場合、綿あめのような状態であり、そのまま粉砕するには、取り扱い上困難である。そのため、メッシュ状のベルトコンベアに繊維状の混練物を吹付け、不織布の状態で回収した後、粗砕機で解砕した。粉砕機にはカウンタ式ジェットミル２００−ＡＦＧ（ホソカワ／アルピネ（株）製）、分級機は１００−ＴＴＳＰ（ホソカワ／アルピネ（株）製）を用いて行った。
【００６８】
得られた着色微粒子１００重量部に外添剤として、「Ｒ９７２」（日本アエロジル（株）製：疎水性シリカ）を２重量部添加し、ヘンシェルミキサーで混合し、トナーを得た。
【００６９】
実施例２
低分子量熱可塑性樹脂として、「ＦＴＲ−２１４０」（三井化学（株）製：芳香族系石油樹脂）を３０重量部とした以外は実施例２と同様にしてトナーを得た。
【００７０】
実施例３
低分子量熱可塑性樹脂として、「ＦＴＲ−２１４０」（三井化学（株）製：芳香族系石油樹脂）を５重量部とした以外は実施例２と同様にしてトナーを得た。
【００７１】
実施例４
離型剤として「カルナバワックス１号粉末」の代わりにフィッシャートロプシュワックス「パラプリントＣ７７」（（株）加藤洋行輸入品）を５重量部とした以外は実施例２と同様にしてトナーを得た。
【００７２】
実施例５
低分子量熱可塑性樹脂として、「クリアロンＰ−１１５」（ヤスハラケミカル社製：水添テルペン樹脂）を１０重量部とした以外は実施例２と同様にしてトナーを得た。
【００７３】
比較例１
低分子量熱可塑性樹脂を添加しない以外は実施例２と同様にしてトナーを得た。
【００７４】
比較例２
低分子量熱可塑性樹脂として、「アルコンＰ−９０」（荒川化学（株）製：脂環族飽和炭化水素樹脂）を１０重量部とした以外は実施例２と同様にしてトナーを得た。
【００７５】
比較例３（従来法）
実施例２と同様の原材料をヘンシェルミキサーで混合した後、２軸押出機で溶融混練し、圧延冷却し、スクリーン目開きが２ｍｍ径の粗砕機で粗粉砕した。粗粉砕した後は、粉砕（２００−ＡＦＧ）及び分級（１００−ＴＴＳＰ）し、実施例２と同様にしてトナーを得た。
【００７６】
以上の実施例１〜５及び比較例１〜３により得たトナーについて、上述した各特性を評価した。その結果を下記表２に示す。
【表１】
2011227515.tif 000003
【００７７】
カルナバ：カルナバワックス１号粉末（融点８３℃）
ＦＴ    ：フィッシャートロプシュワックス（融点７８℃）
上記表１から、粉砕助剤として、所定の低分子量熱可塑性樹脂を含む溶融混練物を穴の開いたダイより押出し、トナー相当径の繊維状の混練物を得た後、粉砕分級して得た実施例１〜５により得たトナーは、耐久性、低温定着性、オイルレス性、画質、及び粉砕性がいずれも優れているか叉はほぼ良好であることがわかる。
【００７８】
これに対し、実施例１と同様の方法で製造されたが、溶融混練物が低分子量熱可塑性樹脂を含有しない比較例１により得たトナーは、低温定着性及びオイルレス性に優れ、耐久性及び画質もほぼ良好であるが、粉砕性に劣っている。
【００７９】
また、比較例２では、低分子量熱可塑性樹脂の分子量Ｍｎ、軟化点、及びＴｇが低いため、耐久性が悪化した。
【００８０】
また、比較例３では、離型剤含有量を実施例１〜５と同様に多くして、従来の粉砕法にてトナー化を行ったため、耐久性が悪化した。
【００８１】
以上の結果から、原料に所定の低分子量熱可塑性樹脂を添加することにより、粉砕性が向上するとともに、耐久性、高画質化にも大きな効果が得られることがわかる。
【符号の説明】
【００８２】
１…ホッパー、２…原料、３…押出機、４…ダイ、４ａ…紡糸口、４ｂ…熱風吐出口、５…溶融混練物、６…糸状混練物、１１…切断部、１２…搬送部、１４…排気部、２１…現像装置、２２…感光体ドラム、２３…トナーホッパー、２４…供給ロール、２５…現像ロール、２６…ドクターブレード、２７…帯電ロール、２８…ＬＥＤ、２９…転写ベルト、３０…転写シート、３１…用紙、３２…クリーニングブレード。
【図１】
2011227515.tif 000004
【図２】
2011227515.tif 000005
【図３】
2011227515.tif 000006